Способ получения реакторного порошка сверхвысокомолекулярного полиэтилена

1. Способ получения реакторного порошка сверхвысокомолекулярного полиэтилена РП СВМПЭ с улучшенной морфологией и способностью к твердофазной переработке без растворителей с получением сверхпрочных и сверхмодульных изделий полимеризацией этилена в среде алифатических растворителей с использованием катализатора на основе фторзамещенных бисфеноксииминных комплексов хлорида титана, активированных сокатализатором метилалюмоксаном МАО, отличающийся тем, что катализатор полимеризации вводят в реакционную среду в сухом виде.
2. Способ по п. 1, отличающийся тем, что в качестве катализаторов используют один из трех фторзамещенных феноксииминных титан-галоидных комплексов общего строения:
1
2
где (I) R - этилфенил, R - H,
1
2
(II) R - этилфенил, R - Me,
1
2
(III) R - третбутилэтилфенил, R - H
-5
при концентрациях не выше 0,5⋅10 моль/л в системе, в качестве сокатализатора используют метилалюмоксан МАО при соотношении MAO:Ti от 250:1 до 500:1.
3 Способ по п. 1, отличающийся тем, что в процессе полимеризации выдерживают температурный режим в интервале 20-40°C и давление этилена не выше 0,25 МПа
4. Способ по п. 1, отличающийся тем, что продолжительность полимеризации не превышает 30 мин.
5. Способ по п. 1, отличающийся тем, что в качестве алифатических растворителей используют, например, гептан, гексан, бензин.
6
6
6. Способ по п. 1, отличающийся тем, что молекулярная масса получаемого РП СВМПЭ сохраняется в пределах 4,5⋅10-6,0⋅10 дл/г.
3
7. Способ по п. 1, отличающийся тем, что получаемый реакторный порошок имеет насыпную плотность в пределах 0,044-0,08 г/см.
8. Способ по п. 1, отличающийся тем, что получаемый размер реакторного порошка соответствует 800 μкм с узким распределением по размерам.